(57)【要約】      （修正有）【課題】保存安定性に優れたソフトコンタクトレンズを効率よく製造しうるコンタクトレンズ製造用成形型およびそれを用いたコンタクトレンズの製造方法を提供する。【解決手段】雄型と雌型とからなる成形型を用い、雄型および雌型のうち一方の型に重合開始剤を含有する重合性組成物を注入し、その型と他方の型とを型締めした後、重合性組成物を加熱重合させることにより、ベースカーブ面およびフロントカーブ面が形成されたソフトコンタクトレンズを製造する方法であって、前記成形型がポリオレフィン系樹脂からなり、ポリオレフィン系樹脂１００重量部あたりの帯電防止剤および滑剤の総添加量が０〜０．０５重量部であることを特徴とするソフトコンタクトレンズの製造方法、ならびに前記製造方法によって得られたソフトコンタクトレンズ。【選択図】なし【特許請求の範囲】
【請求項１】
雄型と雌型とからなり、それらの型のうち一方の型に重合開始剤を含有する重合性組成物を注入し、その型と他方の型とを型締めした後、重合性組成物を加熱重合させることにより、ベースカーブ面およびフロントカーブ面が形成されたソフトコンタクトレンズを製造する際に用いられる成形型であって、前記成形型がポリオレフィン系樹脂からなり、ポリオレフィン系樹脂１００重量部あたりの帯電防止剤及び滑剤の総添加量が０〜０．０５重量部であることを特徴とするソフトコンタクトレンズ製造用成形型。
【請求項２】
ポリオレフィン系樹脂が、ポリプロピレンを含有する請求項１記載の成形型。
【請求項３】
帯電防止剤がアニオン系界面活性剤、カチオン系界面活性剤、非イオン系界面活性剤および両性界面活性剤からなる群より選ばれた少なくとも１種である請求項１または２記載の成形型。
【請求項４】
滑剤が炭素数１２〜３０の炭化水素系化合物、炭素数１２〜３０の脂肪酸ワックス、炭素数１２〜３０の脂肪酸エステル、炭素数１２〜３０脂肪酸金属塩、炭素数１２〜３０の脂肪族アルコール、炭素数１２〜３０の脂肪酸アミド、炭素数１２〜３０の脂肪族アルコールのエステルおよび炭素数１２〜３０の脂肪酸系ポリエチレンワックスからなる群より選ばれた少なくとも１種である請求項１〜３いずれか記載の成形型。
【請求項５】
ポリオレフィン系樹脂１００重量部あたりの酸化防止剤及び中和剤の総添加量が０．００１〜０. ５重量部である請求項１〜４いずれか記載の成形型。
【請求項６】
酸化防止剤がフェノール系酸化防止剤、アミン系酸化防止剤、リン系酸化防止剤および硫黄系酸化防止剤からなる群より選ばれた少なくとも１種の酸化防止剤である請求項５記載の成形型。
【請求項７】
中和剤がゼオライト構造を有する化合物、酸化カルシウム、酸化亜鉛、乳酸金属塩および安息香酸金属塩からなる群より選ばれた少なくとも１種である請求項５または６記載の成形型。
【請求項８】
雄型と雌型とからなる成形型を用い、雄型および雌型のうち一方の型に重合開始剤を含有する重合性組成物を注入し、その型と他方の型とを型締めした後、重合性組成物を加熱重合させることにより、ベースカーブ面およびフロントカーブ面が形成されたソフトコンタクトレンズを製造する方法であって、前記成形型がポリオレフィン系樹脂からなり、ポリオレフィン系樹脂１００重量部あたりの帯電防止剤及び滑剤の総添加量が０〜０．０５重量部であることを特徴とするソフトコンタクトレンズの製造方法。
【請求項９】
ポリオレフィン系樹脂が、ポリプロピレンを含有する請求項８記載の製造方法。
【請求項１０】
帯電防止剤がアニオン系界面活性剤、カチオン系界面活性剤および非イオン系界面活性剤からなる群より選ばれた少なくとも１種である請求項８または９記載の製造方法。
【請求項１１】
滑剤が炭素数１２〜３０の炭化水素系化合物、炭素数１２〜３０の脂肪酸ワックス、炭素数１２〜３０の脂肪酸エステル、炭素数１２〜３０脂肪酸金属塩、炭素数１２〜３０の脂肪族アルコール、炭素数１２〜３０の脂肪酸アミド、炭素数１２〜３０の脂肪族アルコールのエステルおよび炭素数１２〜３０の脂肪酸系ポリエチレンワックスからなる群より選ばれた少なくとも１種である請求項８〜１０いずれか記載の製造方法。
【請求項１２】
ポリオレフィン系樹脂１００重量部あたりの酸化防止剤及び中和剤の総添加量が０．００１〜０. ５重量部である請求項８〜１１いずれか記載の製造方法。
【請求項１３】
酸化防止剤がフェノール系酸化防止剤、アミン系酸化防止剤、リン系酸化防止剤および硫黄系酸化防止剤からなる群より選ばれた少なくとも１種の酸化防止剤である請求項１２記載の製造方法。
【請求項１４】
中和剤がゼオライト構造を有する化合物、酸化カルシウム、酸化亜鉛、乳酸金属塩および安息香酸金属塩からなる群より選ばれた少なくとも１種である請求項１２または１３記載の製造方法。
【請求項１５】
請求項８〜１４いずれか記載の製造方法によって得られたソフトコンタクトレンズ。
【発明の詳細な説明】
【技術分野】
【０００１】
本発明は、ソフトコンタクトレンズ製造用成形型およびそれを用いたソフトコンタクトレンズの製造方法に関する。さらに詳しくは、ソフトコンタクトレンズへの添加剤の移行がほとんどなく、保存安定性に優れたソフトコンタクトレンズを効率よく製造しうるコンタクトレンズ製造用成形型およびそれを用いたコンタクトレンズの製造方法に関する。
【背景技術】
【０００２】
コンタクトレンズの製造方法には、大きく分けて、レースカット法（切削研磨法）、モールド法およびスピンキャスト法（遠心注型法）の３種類が存在する。
【０００３】
レースカット法は、現在、コンタクトレンズの製造に最も一般的に用いられている方法であり、棒状またはボタン状のコンタクトレンズ材料を旋盤によって切り出した後、これに切削研磨を施してコンタクトレンズを製造する方法である。
【０００４】
しかし、このレースカット法は、コンタクトレンズが角膜に接する面（ベースカーブ面）の曲率などが異なる多種類の規格のコンタクトレンズを製造するのに適しているが、工程数が多いことに加え、高価なコンタクトレンズ材料の大部分が切削加工によって切削屑となることから、必然的に材料コストが高くなるという欠点がある。
【０００５】
一方、モールド法は、レンズ形状に対応した空間を有する成形型内に重合性組成物を充填し、これを重合させてコンタクトレンズを製造する方法である。また、スピンキャスト法は、重合性組成物を回転する型の中に流し込み、遠心力で原料が薄く広がるのを利用してコンタクトレンズを製造する方法である。これらの方法は、低コストでかつ大量に同じ規格のコンタクトレンズを製造するのに適しており、ディスポーザブルタイプのレンズの製造方法として採用される場合が多く、特にモールド法は、最適な製造方法である。
【０００６】
近年、コンタクトレンズ装用者の利便性の点から、ディスポーザブルレンズの需要が大きく伸張している。それに伴い、ディスポーザブルタイプのコンタクトレンズの製造方法に適したモールド法に用いられる成形型の技術開発が行われている。
【０００７】
成形型の材料としては、ポリオレフィン（例えば、特許文献１参照）、ポリスチレン（例えば、特許文献２参照）、α，β−オレフィン型不飽和モノニトリル（例えば、特許文献３参照）、エチレンおよび環状オレフィンのアモルファスコポリマー（例えば、特許文献４参照）などが提案されている。これらの材料のなかでは、成形性およびコストの点から、ポリオレフィンまたはポリスチレンが一般に用いられている。
【０００８】
一般に成形型の材料として用いられる樹脂には、不足している性能や機能を補うために、添加剤があらかじめ配合されている。例えば、成形型の材料がポリオレフィンである場合には、保存安定性を改良するために酸化防止剤が用いられ、また、耐久性、難燃性、物理的特性（強度、剛性、耐衝撃性、寸法安定性、透明性など）、表面特性などを改良するために中和剤、難燃剤、帯電防止剤、滑材などが添加剤として添加されている。
【０００９】
コンタクトレンズを製造する場合には、離型性を向上させ、コンタクトレンズの表面特性を改善するために、離型剤または界面活性剤（本明細書中では帯電防止剤および滑剤に相当する）が添加された樹脂からなる成形型を用いる方法が提案されている（例えば、特許文献５参照）。
【００１０】
しかし、離型剤および界面活性剤は、その多くが約４０〜１５０℃付近に融点を有することから、加熱重合する際に溶融し、コンタクトレンズの原料である重合性組成物に移行するため、コンタクトレンズを保存している間に、その表面上にブリードアウトし、コンタクトレンズの透明性を低下させ、ひいてはコンタクトレンズとして機能を失わせるおそれがある。また、離型剤および界面活性剤のなかには、皮膚刺激性または眼刺激性を示すものもあり、眼障害を誘発する要因となるおそれもある。
【００１１】
【特許文献１】特開平０６−３４２１３５号公報
【特許文献２】特開平０８−９０６６６号公報
【特許文献３】特表平０６−５０３２７６号公報
【特許文献４】特表２００２−５０９４９７号公報
【特許文献５】特開平０８−３１８５３６号公報
【発明の開示】
【発明が解決しようとする課題】
【００１２】
本発明は、前記従来技術に鑑みてなされたものであり、成形型に添加された添加剤がコンタクトレンズにほとんど移行することがなく、保存安定性に優れたソフトコンタクトレンズを効率よく製造しうるコンタクトレンズ製造用成形型およびそれを用いたコンタクトレンズの製造方法を提供することを目的とする。
【課題を解決するための手段】
【００１３】
本発明は、
（１）雄型と雌型とからなり、それらの型のうち一方の型に重合開始剤を含有する重合性組成物を注入し、その型と他方の型とを型締めした後、重合性組成物を加熱重合させることにより、ベースカーブ面およびフロントカーブ面が形成されたソフトコンタクトレンズを製造する際に用いられる成形型であって、前記成形型がポリオレフィン系樹脂からなり、ポリオレフィン系樹脂１００重量部あたりの帯電防止剤および滑剤の総添加量が０〜０．０５重量部であることを特徴とするソフトコンタクトレンズ製造用成形型、
（２）雄型と雌型とからなる成形型を用い、雄型および雌型のうち一方の型に重合開始剤を含有する重合性組成物を注入し、その型と他方の型とを型締めした後、重合性組成物を加熱重合させることにより、ベースカーブ面およびフロントカーブ面が形成されたソフトコンタクトレンズを製造する方法であって、前記成形型がポリオレフィン系樹脂からなり、ポリオレフィン系樹脂１００重量部あたりの帯電防止剤および滑剤の総添加量が０〜０．０５重量部であることを特徴とするソフトコンタクトレンズの製造方法、ならびに
（３）前記製造方法によって得られたソフトコンタクトレンズ
に関する。
【発明の効果】
【００１４】
本発明によれば、成形型に含まれる添加剤がコンタクトレンズにほとんど移行することがなく、保存安定性に優れたソフトコンタクトレンズを効率よく製造することができるという効果が奏される。
【発明を実施するための最良の形態】
【００１５】
本発明のソフトコンタクトレンズ製造用成形型は、雄型と雌型とからなり、それらの型のうち一方の型に重合開始剤を含有する重合性組成物を注入し、その型と他方の型とを型締めした後、重合性組成物を加熱重合させることにより、ベースカーブ面およびフロントカーブ面が形成されたソフトコンタクトレンズを製造する際に用いられる成形型である。
【００１６】
成形型の材料としては、コンタクトレンズに用いられる重合性組成物に対する耐溶剤性、ソフトコンタクトレンズと成形型との離型性の観点から、ポリオレフィン系樹脂が用いられる。
【００１７】
ポリオレフィン系樹脂としては、例えば、ポリエチレン、ポリプロピレン、ポリプロピレン／ポリエチレン共重合体、ポリプロピレン／ポリブテン共重合体、ポリプロピレン／ポリエチレン／ポリブテン共重合体などが挙げられる。ポリオレフィン系樹脂の構造、分子量および立体規則性については、射出成形が可能であればよく、特に限定がない。
【００１８】
ポリオレフィン系樹脂のなかでは、耐熱性の観点から、ポリプロピレンを含有するポリオレフィン系樹脂が好ましい。ポリオレフィン系樹脂におけるポリプロピレンの含有量は、耐熱性の観点から、好ましくは８０〜１００重量％、より好ましくは９０〜１００重量％である。
【００１９】
ポリオレフィン系樹脂には、保存安定性や透明性を改善したり、レンズ表面の静電気の蓄積を防止したり、あるいは成形性を向上させるために、添加剤が添加される。この添加剤のうち、帯電防止剤および滑剤は、コンタクトレンズの原料である重合組成物を加熱重合させる際に重合性組成物に移行するため、該重合組成物を加熱重合させて得られたソフトコンタクトレンズの内部に取り込まれる。その結果、コンタクトレンズの表面に帯電防止剤および滑剤が経時的にブリードアウトするため、ソフトコンタクトレンズの透明性が低下する原因となる。特に、ポリオレフィン系樹脂に用いられる帯電防止剤および滑剤の融点は４０〜１５０℃である化合物が多いため、重合組成物を加熱重合させる際に、帯電防止剤および滑剤が該重合組成物に移行し、ソフトコンタクトレンズの透明性が低下するようになる。
【００２０】
以上のことから、ソフトコンタクトレンズの透明性が低下するのを抑制する観点から、帯電防止剤および滑剤の総添加量は、ポリオレフィン系樹脂１００重量部あたり、０〜０．０５重量部、好ましくは０〜０. ０３重量％であり、帯電防止剤および滑剤が無添加であることが最も好ましい。
【００２１】
前記帯電防止剤および滑剤としては、例えば、「改訂新版  プラスチック配合剤―基礎と応用―」（株）大成社、平成８年１１月３０日、１６７〜１９５頁に挙げられているものを例示することができる。
【００２２】
帯電防止剤としては、アニオン系界面活性剤、カチオン系界面活性剤、非イオン系界面活性剤および両性界面活性剤からなる群より選ばれた少なくとも１種が挙げられる。
【００２３】
アニオン系界面活性剤の具体例としては、硫酸化油、石鹸、硫酸化エステル油、硫酸化アミド油、オレフィン硫酸エステル塩、脂肪族アルコール硫酸エステル塩、アルキル硫酸エステル塩、脂肪酸エチルスルフォン酸塩、アルキルスルフォン酸塩、アルキルナフタレンスルフォン酸塩、アルキルベンゼンスルフォン酸塩、コハク酸エステルスルフォン酸塩、リン酸エステル塩などが挙げられ、これらは、それぞれ単独でまたは２種以上を混合して用いることができる。
【００２４】
カチオン系界面活性剤の具体例としては、第一級アミン塩、第三級アミン、第四級アンモニウム化合物、ピリジン誘導体などが挙げられ、これらは、それぞれ単独でまたは２種以上を混合して用いることができる。
【００２５】
非イオン界面活性剤の具体例としては、多価アルコールの脂肪酸エステル、脂肪族アルコールのエチレンオキサイド付加物、脂肪酸のエチレンオキサイド付加物、脂肪酸アミノまたは脂肪酸アミドのエチレンオキサイド付加物、アルキレンナフトールエチレンオキサイド付加物、多価アルコールの部分脂肪酸エステルのエチレンオキサイド付加物などが挙げられ、これらは、それぞれ単独でまたは２種以上を混合して用いることができる。
【００２６】
両性活性剤の具体例としては、カルボン酸誘導体、イミダゾリン誘導体などが挙げられ、これらは、それぞれ単独でまたは２種以上を混合して用いることができる。
【００２７】
滑剤の具体例としては、炭素数１２〜３０の炭化水素系化合物、炭素数１２〜３０の脂肪酸ワックス、炭素数１２〜３０の脂肪酸エステル、炭素数１２〜３０脂肪酸金属塩、炭素数１２〜３０の脂肪族アルコール、炭素数１２〜３０の脂肪酸アミド、炭素数１２〜３０の脂肪族アルコールのエステルおよび炭素数１２〜３０の脂肪酸系ポリエチレンワックスからなる群より選ばれた少なくとも１種が挙げられる。
【００２８】
前記炭素数１２〜３０の炭化水素系化合物としては、例えば、流動パラフィン、パラフィンワックス、マイクロワックスなどが挙げられ、これらは、それぞれ単独でまたは２種以上を混合して用いることができる。
【００２９】
前記炭素数１２〜３０の脂肪酸ワックスとしては、例えば、ラウリル酸、ミリスチン酸、パルミチン酸、ステアリン酸、アラキジン酸、ベヘニン酸などが挙げられる。
【００３０】
前記炭素数１２〜３０の脂肪酸エステルとしては、例えば、エチレングリコールモノステアレート、エチレングリコールモノパルミテートおよびエチレングリコールモノオリアートなどが挙げられ、これらは、それぞれ単独でまたは２種以上を混合して用いることができる。
【００３１】
前記炭素数１２〜３０脂肪酸金属塩としては、例えば、ラウリン酸、ステアリン酸、2 −エチルヘキソイン酸、ナフテン酸などの金属塩が挙げられ、これらは、それぞれ単独でまたは２種以上を混合して用いることができる。なお、「脂肪酸金属塩」における金属としては、アルカリ金属、アルカリ土類金属、１３族金属、１４族金属および遷移金属、例えば１２族金属などが挙げられる。前記金属の具体例としては、亜鉛、ナトリウム、カルシウム、鉛、バリウム、カドミウム、アルミニウム、リチウムなどが挙げられ、これらは、それぞれ単独でまたは２種以上を混合して用いることができる。
【００３２】
前記炭素数１２〜３０の脂肪族アルコールとしては、例えば、セチルアルコール、ステアリルアルコール、エチレングリコール、グリセリンなどが挙げられ、これらは、それぞれ単独でまたは２種以上を混合して用いることができる。
【００３３】
前記炭素数１２〜３０の脂肪酸アミドとしては、例えば、ステアリン酸アミド、パルミチン酸アミド、オレイン酸アミド、メチレンビスステアリン酸アミドおよびエチレンビスステアリン酸アミドなどが挙げられ、これらは、それぞれ単独でまたは２種以上を混合して用いることができる。
【００３４】
前記炭素数１２〜３０の脂肪族アルコールのエステルとしては、例えば、カルナウバロウ、カンデリラロウ、蜜ロウ、鯨ロウ、イボタロウ、モンタンロウなどが挙げられ、これらは、それぞれ単独でまたは２種以上を混合して用いることができる。
【００３５】
前記炭素数１２〜３０の脂肪酸系ポリエチレンワックスとしては、例えば、ポリエチレングリコールモノステアレート、ポリエチレングリコールモノパルミテートおよびポリエチレングリコールモノオリアートなどが挙げられ、これらは、それぞれ単独でまたは２種以上を混合して用いることができる。
【００３６】
なお、本発明においては、保存安定性を高める観点から、酸化防止剤および中和剤の少なくとも１種をポリオレフィン系樹脂に添加しておくことが好ましい。
【００３７】
酸化防止剤としては、例えば、2,6-ジ-t- ブチル-p- クレゾール（ＢＨＴ）などのフェノール系酸化防止剤、フェニル−β−ナフチルアミンなどのアミン系酸化防止剤、トリデシルフォスファイトなどのリン酸系酸化防止剤、ラウリルステアリルチオジプロピオネートなどの硫黄系酸化防止剤、N-サリシロイル-N'-アルデヒドヒドラジンなどのヒドラジン系酸化防止剤、N,N'- ジオフェニルオキサイドなどのアミド系酸化防止剤などが挙げられ、これらは、それぞれ単独でまたは２種以上を混合して用いることができる。
【００３８】
中和剤としては、ジハイドロタルサイトなどのゼオライト構造を有する化合物、酸化カルシウム、酸化亜鉛、乳酸金属塩および安息香酸金属塩からなる群より選ばれた少なくとも１種が挙げられ、これらは、それぞれ単独でまたは２種以上を混合して用いることができる。なお、前記「金属塩」を構成する金属としては、アルカリ金属、アルカリ土類金属、１３族金属、１４族金属および遷移金属、例えば１２族金属などが挙げられる。前記金属の具体例としては、亜鉛、ナトリウム、カルシウム、鉛、バリウム、カドミウム、アルミニウム、リチウムなどが挙げられる。
【００３９】
酸化防止剤および中和剤の総添加量は、保存安定性を高める観点および重合組成物の重合反応性を確保する観点から、ポリオレフィン系樹脂１００重量部あたり、好ましくは０．００１〜０. ５重量部、より好ましくは０．０１〜０．５重量部である。
【００４０】
ソフトコンタクトレンズ製造用成形型を製造する方法としては、特に限定されないが、添加物などが添加されていないポリオレフィン系樹脂に所望の添加物を添加した樹脂チップを用いて成形することにより、ソフトコンタクトレンズ製造用成形型を製造する方法、市販されている樹脂チップにあらかじめ含有されている帯電防止剤および滑剤を該樹脂チップから抽出した後、その樹脂チップを用いて成形することにより、ソフトコンタクトレンズ製造用成形型を製造する方法、市販されている樹脂チップを用いてソフトコンタクトレンズ製造用成形型を成形した後、その成形型から含有されている帯電防止剤および滑剤を抽出する方法などが挙げられる。前記帯電防止剤および滑剤を抽出する方法としては、特に限定されないが、ポリオレフィン系樹脂を溶解させることなく、帯電防止剤および滑剤を溶解させる抽出溶媒中で加熱する方法などが挙げられる。
【００４１】
重合性組成物は、少なくとも１種類の親水性単量体を含む。親水性単量体とは、ラジカル重合可能なビニル基、アリル基、アクリル基またはメタクリル基を分子中に１個以上有し、かつ水分や湿分の存在下で解離して陰イオンや陽イオンを生ずる解離性の基（例えば、カルボン酸基、スルホン酸基、その他の酸性基、それらの塩、アンモニウム基などのアルカリ性基やその塩）および非解離性の親水基（例えば、カルボニル基、アミド基、水酸基、グリシジル基、窒素や酸素などの炭素以外の原子を有する複素環基、エーテル結合、エステル結合）を分子中に１個以上有する化合物を意味する。
【００４２】
親水性単量体としては、例えば、（メタ）アクリル酸、ヒドロキシアルキル（メタ）アクリレート、ポリエチレングリコール（メタ）アクリレート、多価アルコールの（メタ）アクリル酸エステル、N-ビニルラクタム、アクリルアミド類などが挙げられる。また、必要に応じて、メチルメタクリレートなどのアルキル（メタ）アクリレート；酢酸ビニルなどのカルボン酸ビニル；イタコン酸エステル、フマル酸エステル、スチレン、フルオロアルキル（メタ）アクリレート、シロキサニル（メタ）アクリレートなどの疎水性単量体などが親水性単量体に適量で含まれていてもよい。
【００４３】
また、重合性組成物には、コンタクトレンズに形状安定性を付与する観点から、ビニル基、アリル基、アクリル基またはメタクリル基を分子中に２個以上有する化合物（以下、架橋性単量体という）が含まれていることが好ましい。
【００４４】
架橋性単量体の代表例としては、エチレングリコールジ（メタ）アクリレート、ジエチレングリコールジ（メタ）アクリレート、トリエチレングリコールジ（メタ）アクリレート、プロピレングリコールジ（メタ）アクリレート、トリメチロールプロパントリ（メタ）アクリレート、ペンタエリスリトールトリ（メタ）アクリレート、1,4-ブタンジオールジ（メタ）アクリレート、1,6-ヘキサンジオールジ（メタ）アクリレート、グリセリンジ（メタ）アクリレート、ジビニルベンゼン、ジアリルフタレート、ジエチレングリコールビスアリルカーボネートなどが挙げられ、これらは、それぞれ単独でまたは２種以上を混合して用いることができる。
【００４５】
架橋性単量体の量は、コンタクトレンズの形状安定性を向上させる観点およびコンタクトレンズが脆くなるのを防止する観点から、重合性組成物１００重量部に対して、０．１〜３０重量部であることが好ましい。
【００４６】
重合組成物を加熱重合させる際に、その加熱温度が１３０℃を超えると、ポリオレフィン系樹脂が熱変形し、成形型表面の表面精度が低下する傾向がある。したがって、重合組成物を加熱重合させる際の加熱温度は、１３０℃以下であることが好ましい。その際、重合の追い込み不足によるレンズの変形を防ぐため、重合開始剤として、１０時間半減期温度が８０℃以下、好ましくは７０℃以下である熱活性化重合開始剤を用いることが望ましい。
【００４７】
なお、本明細書にいう「１０時間半減期温度」とは、重合開始剤が１０時間後に当初の半分に減ずるときの温度を意味する。つまり、同じ重合温度においては、１０時間半減期温度の高い重合開始剤ほどその分解速度が遅く、重合開始反応の速度も遅くなる。
【００４８】
熱活性化重合開始剤の具体例としては、2,2'- アゾビスイソブチロニトリル、2,2'- アゾビスイソブチルアミド、2,2'- アゾビスイソ酪酸ジメチルなどのアゾ系重合開始剤、ラウロイルパーオキサイド、ジイソプロピルパーオキシジカーボネートなどのパーオキサイド系重合開始剤が挙げられ、これらは、それぞれ単独でまたは２種以上を混合して用いることができる。
【００４９】
本発明に好適に使用しうるコンタクトレンズの成形型の一実施態様を図面に基づいて説明する。図１は、本発明に用いることができるコンタクトレンズの成形型の概略縦断面図である。
【００５０】
図１において、（ａ）は、雄型Ａの概略縦断面図、（ｂ）は、雌型Ｂの概略縦断面図、（ｃ）は、雄型Ａと雌型Ｂとを組み合わせたときの状態を示す概略縦断面図である。
【００５１】
雄型Ａは、図１（ａ）に示されるように、重合時にコンタクトレンズのベースカーブ面を形成する凸状のベースカーブを有する光学面１と、雌型Ｂと組み合わされたときに雌型Ｂと接触する接触面２を有する。
【００５２】
雌型Ｂは、図１（ｂ）に示されるように、雄型Ａを組み合わせたときに雄型Ａと接触する接触面３および雄型Ａの凸状のベースカーブを有する光学面１にレンズ形状の空間を隔てて相対する凹状の面（フロントカーブ形成面）４から構成される。
【００５３】
雄型Ａと雌型Ｂとを組み合わせると、図１（ｃ）に示されるように、両者の間にコンタクトレンズのフロントカーブ面およびベースカーブ面が形成されたコンタクトレンズの形状を有する空間５が形成される。
【００５４】
コンタクトレンズの成形の際には、雄型Ａまたは雌型Ｂ、好ましくは雌型Ｂ内に重合性組成物を注入し、その型と他方の型とを型締めした後、重合性組成物を加熱重合させる。なお、重合の際には、加熱重合させる装置として、例えば、温度調節が容易な恒温槽、熱風循環式加熱装置などを用いることができる。
【００５５】
加熱重合の際の加熱温度は、前述したようにポリオレフィン系樹脂が熱変形し、成形型表面の表面精度が低下するのを回避するために、１３０℃以下であることが好ましい。
【００５６】
かくして重合性組成物を加熱重合させた後には、型開きをすることにより、ベースカーブ面およびフロントカーブ面が形成されたコンタクトレンズが得られる。
【００５７】
なお、本発明の製造方法によって得られるコンタクトレンズは、含水性材料からなる含水ゲルであってもよい。含水ゲルは、着色されていてもよい。着色された含水ゲルを得る方法としては、特に制限されないが、染料を重合性組成物と混合し、これを重合させることにより、あらかじめ着色させておいた含水性材料から得る方法、透明（無色）含水性材料から含水ゲルを調製した後、染色液で染色する方法などが挙げられる。
【実施例】
【００５８】
次に、本発明を実施例に基づいてさらに詳細に説明するが、本発明はかかる実施例のみに限定されるものではない。
【００５９】
実施例１〜４および比較例１〜４
（Ａ）ポリプロピレン樹脂チップの製造
真空ポンプを用いて５００ｍＬ容の４つ口フラスコ内を真空にした後、精製された窒素ガスを導入し、フラスコ内を窒素ガス置換した。
【００６０】
次に、無水ヘプタン２５０ｍＬおよび塩化チタン(III) ５００ｍｇをフラスコにとり、かき混ぜながらヘプタンで１０重量％に希釈した後、トリエチルアルミニウム３．０ｍｍｏｌを注射器でフラスコ内に加えて触媒を調製した。
【００６１】
触媒の調製後、真空ポンプを用いてフラスコ内から窒素ガスを除き、減圧下で精製されたプロピレンを導入し、４３℃の恒温槽中でかきまぜながら重合を行い、３時間経過後にプロピレンの供給を止め、重合生成物を１０００ｍＬの塩酸酸性メタノールに注ぎ込んで攪拌した。５時間攪拌した後、ポリマーから触媒を除き、ガラスフィルターを用いて濾別した。さらに、メタノールで数回洗浄して、触媒を除き、真空乾燥することにより、ポリプロピレン４５ｇを得た。
【００６２】
かくして得られたポリプロピレンと表１に示す添加剤とを表１に示す所定量で混合し、この混合物を加熱してポリプロピレンを溶融させ、溶融ポリプロピレンおよび添加剤を押出機によって再び一緒に混合した後、この混合物をペレタイザーに入れて樹脂チップを得た。
【００６３】
（Ｂ）雄型と雌型の成形
図１（ａ）に示される成形型（雄型）および図１（ｂ）に示される成形型（雌型）の材料として、前記（Ａ）で得られた樹脂チップを用いて射出成形により、雄型および雌型を成形した。
【００６４】
（Ｃ）レンズの製造
前記（Ｂ）で得られた一組の雄型と雌型をよく水洗した後、使用した。重合性組成物として、2-ヒドロキシエチルメタクリレート９９．０重量部、エチレングリコールジメタクリレート０．５重量部およびベンゾイルパーオキサイド０．５重量部をよく混合し、脱気し、窒素ガス置換を行った。
【００６５】
得られた重合性組成物を前記雌型に注入し、雄型と組み合わせることにより、重合性組成物を両者により形成される空間内に充填し、これを熱風循環式の恒温槽内に投入し、６０℃で２時間、８０℃で２時間加熱した後、さらにアニールとして１２０℃で５時間加熱した。その後、雄型と雌型を取り外し、雄型または雌型からレンズを離型させたのち、生理食塩水に２時間浸漬膨潤させ、直径１４．０ｍｍ、パワー−３．００ジオプトリー、中心厚さ０．１０ｍｍのソフトコンタクトレンズを得た。
【００６６】
得られたソフトコンタクトレンズの光線透過率を以下の方法にしたがって調べた。その結果を表１に示す。
【００６７】
〔ソフトコンタクトレンズの光線透過率〕
ソフトコンタクトレンズを２５℃の生理食塩液中に浸漬した状態で、ヘイズメーター〔東京電色（株）製、品番：MODEL TC-H III型〕を用い、また光源としてハロゲンランプを用いて、 ハロゲンランプからの入射光量（Ｔ１）、ソフトコンタクトレンズおよび生理食塩液を透過した光量（Ｔ２）を測定し、式(I):
〔光線透過率（％）〕＝（Ｔ２／Ｔ１）×１００             (I)
に基づいて、光線透過率を求めた。光線透過率は、レンズ製造直後と、レンズ製造後室温（２０〜２６℃）で生理食塩液に浸漬し、１カ月経過後との２回で測定した。
【００６８】
なお、ソフトコンタクトレンズとして、その光学的要求性能（白濁が少なく、透明性が高い）を満たすため、直径１４．０ｍｍ、パワー−３．００ジオプトリー、中心厚さ０．１０ｍｍであるソフトコンタクトレンズにおいては、光線透過率が９７％以上であることが好ましく、９８％以上であることがより好ましく、９９％以上であることがさらに好ましい。
【００６９】
〔ソフトコンタクトレンズに含まれている添加剤の含有量〕
ソフトコンタクトレンズ１０ｇをクロロホルム５０ｍＬに浸漬した後、ソックスレー還流器を用いて還流した。その抽出液に含まれるポリプロピレンワックス、ステアリン酸塩、グリセロールエステル、アミドワックス、シリコーンワックス、モンタンワックス、酸化ワックス、脂肪酸、錯体エステル、脂肪酸アミド、界面活性剤などの添加剤含量を液体クロマトグラフィーにより、検出した。なお、表１において、−は検出限界値（１００ｐｐｍ）以下であることを示す。
【００７０】
【表１】
2005313452.tif 000002
【００７１】
表１に示すように、帯電防止剤および滑剤を含まない樹脂チップを用いて成形された成形型を用いた実施例１〜４では、得られたソフトコンタクトレンズの光線透過率は、作製直後で９８. ８％以上、作製後１カ月後で９８. ３％以上であり、透明性の経時変化が小さいことがわかる。また、得られたソフトコンタクトレンズからの帯電防止剤および滑剤の検出は、検出限界値以下であることがわかる。
【００７２】
一方、表１に示すように、帯電防止剤および滑剤を含む樹脂チップを用いて成形された成形型を用いた比較例１〜４では、ソフトコンタクトレンズの光線透過率は、作製直後で９８. ８％以上であり、透明性に優れているが、その製造後１カ月経過時には、９４. ７〜９６. ５％に低下し、目視でも白濁が認められる程度にまで透明性が低下していた。さらに、得られたソフトコンタクトレンズから帯電防止剤および滑剤が０. ０３〜０. ２２重量％で検出されたことがわかる。
【図面の簡単な説明】
【００７３】
【図１】（ａ）は本発明で用いられる雄型の一実施態様を示す概略縦断面図、（ｂ）は、本発明で用いられる雌型の一実施態様を示す概略縦断面図、（ｃ）は、本発明で用いられる雄型と雌型を組み合わせたときの一実施態様を示す概略縦断面図である。
【符号の説明】
【００７４】
１  雄型の光学面
２  雌型との接触面
３  雌型の光学面
４  雄型との接触面
５  雄型と雌型とで形成される空間
Ａ  雄型
Ｂ  雌型
【図１】
2005313452.tif 000003